(57)【要約】【課題】  広範囲の雰囲気温度下においても、粘弾性の変化が小さい電気複写機のクリーニングブレード用ポリウレタンエラストマーを提供すること。  【解決手段】ポリウレタンエラストマーは、（１）ポリオール成分、（２）鎖延長剤および（３）イソシアネート成分を含んで構成されており、ポリオール成分は両末端に水酸基を有する２官能で分子中にエステル基を含むシリコーンオイルを含み、イソシアネート成分は芳香族イソシアネートを含み、ポリウレタンエラストマーに対してシリコーンオイルが５．０〜５０重量％であり、  ポリウレタンエラストマーに対して、両末端に水酸基を有し分子中にエステル基を含むシリコーンオイルとポリカプロラクトンエステルポリオールを含有させる。【選択図】なし【特許請求の範囲】
【請求項１】
電子複写機のクリーニングブレード用ポリウレタンエラストマーであって、
ポリウレタンエラストマーは、（１）ポリオール成分、（２）鎖延長剤および（３）イソシアネート成分を含んで構成されており、
ポリオール成分は、両末端に水酸基を有する２官能で分子中にエステル基を含むシリコーンオイルを含み、
イソシアネート成分は芳香族イソシアネートを含み、
ポリウレタンエラストマーに対してシリコーンオイルが５．０〜５０重量％であり、
ポリウレタンエラストマーについて、硬度がショアAで７０〜９０、粘弾性の１０℃の値tanδ（１０）が０．３２以下、５５℃の値tanδ（５５）が０．０２以上であり、tanδ（１０）とtanδ（５５）の差が０．３０以内である電子複写機のクリーニングブレード用ポリウレタンエラストマー。
【請求項２】
シリコーンオイルの分子量が１０００〜１００００であり、シリコーンオイルにおいて、シリコーン含有量が３０〜７０重量％、エステル基含有量が３０〜７０重量％である請求項１に記載の電子複写機のクリーニングブレード用ポリウレタンエラストマー。
【請求項３】
電子複写機のクリーニングブレード用ポリウレタンエラストマーは、ポリオール成分として、官能基数が２〜３、平均分子量が５００〜３０００のポリカプロラクトンエステルポリオールを含む請求項１および請求項２に記載の電子複写機のクリーニングブレード用ポリウレタンエラストマー。
【請求項４】
ポリカプロラクトンエステルポリオールが、官能基数が２〜３、平均分子量が２０００〜３０００のポリカプロラクトンエステルポリオールである請求項１乃至請求項３に記載の電子複写機のクリーニングブレード用ポリウレタンエラストマー。
【発明の詳細な説明】
【技術分野】
【０００１】
本発明は、広範囲の雰囲気温度下で粘弾性（ゴム状弾性）の変化が小さく、しかもガラス転移点が−５℃以下である低温特性に優れる電子複写機のクリーニングブレード用ポリウレタンエラストマーに関するものである。
【背景技術】
【０００２】
従来、電子複写機等の感光ドラムの表面に残留するトナーの除去用に、クリーニングブレードが用いられており、素材としてはポリウレタンエラストマーが知られている。
クリーニングブレードは感光ドラムの表面と直接接触していることや、近年、印字等の印刷状態の鮮度を上げるために感光ドラム表面に残留すると除去しにくくなる微細化されたトナーの除去のため、強度、伸び等の高い機械的特性や弾性また低摩擦性で耐摩耗性に優れたポリウレタンエラストマーが要求されている。
コピー機やファックス等の電子複写機を使用（設置）する場所は、必ずしも常温に一定調整された好環境下の事務所や一般家庭内だけではなく、高温下（高温域）および寒冷下（低温域）など様々な雰囲気温度下で使われることが多い。従って、それに対応した温度依存性の小さいクリーニングブレードが求められている。
【０００３】
例えば、高温下ではポリウレタンエラストマーの硬度が低下し必要以上に弾性が上がりすぎるため、感光ドラム表面に残留するトナーの除去が不十分になったり、異音が発生したりする。
また、寒冷下ではポリウレタンエラストマーの粘弾性が失われて、感光ドラムの表面に残留するトナーの除去が不十分になり、印字の滲みやかすれ等のトラブルが起こる。
【０００４】
特開昭５７−２０１２７５公報には、ポリウレタンゴムにフッ素系化合物を含有させ低摩擦係数化を達成する方法記載されている。
特開昭５７−２０１２７６公報には、ポリウレタンゴムにポリシロキサンオイルを含有させ低摩擦係数化を達成する方法が記載されている。
特開平５−２２４５７３公報には、シリコーン含有多元共重合体と飽和および不飽和の脂肪酸アミドを用い、摩擦係数が低く耐熱性に優れる電子複写機用クリーニングブレードを得る方法が記載されている。この方法ではポリシロキサンジオールの使用量が少ないため、ポリシロキサン鎖が表面に出にくく低摩擦性や物性への効果が少なく不十分である。
特開平７−２９０６０１公報には片末端に水酸基を持ったポリシロキサンモノオールをウレタンゴムに使用し、低摩擦層を備えたクリーニングブレードを製造する方法が記載されている。ポリシロキサンモノオールではモノオールのため生成ウレタン組成物の分子量が大きくならず強度が低下する欠点がある。
【０００５】
特開２００３−１８６３６６には片末端に１級水酸基を２個有し、他端に反応性基を有しないオルガノポリシロキサンを用い、低摩擦性に優れる電子複写機クリーニングブレードを得る方法が記載されている。片末端に２個の活性水素を持ったポリシロキサンジオールではジメチルシリコン鎖が長鎖の側鎖として働き分子構造を乱す働きをするため物性が低下する欠点があり不十分である。
【特許文献１】特開昭５７−２０１２７５公報
【特許文献２】特開昭５７−２０１２７６公報
【特許文献３】特開平５−２２４５７３公報
【特許文献４】特開平７−２９０６０１公報
【特許文献５】特開２００３−１８６３６６公報
【０００６】
しかし、上記公報では、広範囲の雰囲気温度下で粘弾性の変化が小さく、しかもガラス転移点が−５℃以下である低温特性に優れる電子複写機のクリーニングブレード用ポリウレタンエラストマーを得る方法に関する記載は見られない。
【０００７】
従って、高温下でも寒冷下でも、クリーニングブレードとしての機能を充分に果たすことが出来るように、広範囲の雰囲気温度下での粘弾性の変化が小さく、ガラス転移点が−５℃以下である低温特性に優れる電子複写機のクリーニングブレード用ポリウレタンエラストマーの開発が望まれている。
【発明の開示】
【発明が解決しようとする課題】
【０００８】
本発明の目的は、広範囲の雰囲気温度下でも温度依存性が小さく粘弾性（ゴム状弾性）の変化幅が小さくしかもガラス転移点が−５℃以下である低温特性に優れる電子複写機のクリーニングブレード用ポリウレタンエラストマーを提供することにある。
【課題を解決するための手段】
【０００９】
かかる問題を解決するために検討を重ねた結果、下記の電子複写機のクリーニングブレー
ド用ポリウレタンエラストマーを見出し、本発明を完成するに至った。
【００１０】
本発明は、電子複写機のクリーニングブレード用ポリウレタンエラストマーであって、
ポリウレタンエラストマーは、（１）ポリオール成分、（２）鎖延長剤および（３）イソシアネート成分を含んで構成されており、
ポリオール成分は、両末端に水酸基を有する２官能で分子中にエステル基を含むシリコーンオイルを含み、
イソシアネート成分は芳香族イソシアネートを含み、
ポリウレタンエラストマーに対してシリコーンオイルが５．０〜５０重量％であり、
ポリウレタンエラストマーについて、硬度がショアAで７０〜９０、粘弾性の１０℃の値tanδ（１０）が０．３２以下、５５℃の値tanδ（５５）が０．０２以上であり、tanδ（１０）とtanδ（５５）の差が０．３０以内である電子複写機のクリーニングブレード用ポリウレタンエラストマー
【発明の効果】
【００１１】
本発明の効果として、電子複写機のクリーニングブレードとして必要とされる硬度、強度、伸び等の機械的特性を満たし、尚且つ、広範囲の雰囲気温度下、例えば１０〜５５℃で温度依存性が小さく、しかもガラス転移点が−５℃以下であるので１０℃以下の低温域でも粘弾性（ゴム状弾性）を有するポリウレタンエラストマーが得られる。
このことにより、広範囲の雰囲気温度下に有ってもクリーニングブレードとしての性能を損なわない電子複写機のクリーニングブレード用ポリウレタンエラストマーを提供することができる。
【発明を実施するための最良の形態】
【００１２】
以下に本発明の詳細を説明する。
【００１３】
本発明の電子複写機のクリーニングブレード用ポリウレタンエラストマーにおいて、
ポリウレタンエラストマーは、（１）ポリオール成分、（２）鎖延長剤および（３）イソシアネート成分を含んで構成されており、
ポリオール成分は、両末端に水酸基を有する２官能で分子中にエステル基を含むシリコーンオイルを含み、
イソシアネート成分は芳香族イソシアネートを含む。
ポリウレタンエラストマーは、硬度がショアAで７０〜９０、粘弾性の１０℃の値tanδ（１０）が０．３２以下、５５℃の値tanδ（５５）が０．０２以上であり、tanδ（１０）とtanδ（５５）の差が０．３０以内である。
【００１４】
係る特性を有するポリウレタンエラストマーを使用することにより、特に広範囲の雰囲気温度下に有ってもクリーニングブレードとしての性能を損なわない電子複写機のクリーニングブレードが得られる。
【００１５】
電子複写機のクリーニングブレード用ポリウレタンエラストマーは、ポリオール成分として両末端に水酸基を有する２官能（ジオール）で分子中にエステル基を含むシリコーンオイルを用いるのが良い。ポリオール成分をシリコーンオイルのみとしても良い。
但しポリオール成分がシリコーンオイルのみの場合は、シリコーンオイルの価格が高くコスト面で不利になるため、ポリウレタンエラストマーの低温特性が他のポリエステルポリオールより優れるポリカプロラクトンエステルポリオールを併用するのが好ましい。
【００１６】
シリコーンオイルは両末端に水酸基を有しているのでイソシアネート成分と反応し分子中に組み込まれブリード等の汚染を生じない。またエステル基を含むことで、イソシアネート成分との相容性が良くなる。特に芳香族イソシアネートとイソシアネートプレポリマーを作製する際に白濁したりすることがなく、このことにより得られるポリウレタンエラストマーの物性が均一になるので好ましい。
【００１７】
シリコーンオイルの分子量は１０００〜１００００が好ましく、特に２０００〜６０００が好ましい。分子量が１０００〜１００００の間であると、電子複写機のクリーニングブレード用ポリウレタンエラストマーとして硬度が高すぎることもなく、適切な弾性化にも好都合である。
【００１８】
シリコーンオイルは、シリコーン残基およびエステル残基から形成される。シリコーン残基とは、（１）シロキサン結合（Ｓｉ−Ｏ）と、（２）シロキサン結合におけるケイ素または酸素に（通常直接に）結合する水素原子、脂肪族基（炭素数１〜３０）（特に、アルキル基）、芳香族基（炭素数６〜３０）および芳香脂肪族基（炭素数７〜３０）とを意味する。シリコーン残基は、シリコーンオイルからエステル残基を除いた部分を意味する。エステル残基とは、エステルを形成する有機酸残基（すなわち、有機酸から水素原子を除いた部分）を意味する。有機酸残基を形成する酸は、一般に、脂肪酸（特に、炭素数２〜３０の脂肪酸）である。
シリコーンオイルは、一般に、ジメチルシリコーンオイルのメチル基の一部を高級脂肪酸エステルに置換したシリコーンオイルであることが好ましい。高級脂肪酸は、一般に炭素数１０〜３０の脂肪酸である。
【００１９】
シリコーンオイルにおけるシリコーン（特にジメチルシロキサン基）含有量は３０〜７０重量％が好ましく、特に４０〜６０重量％が好ましい。シリコーン含有量が３０〜７０重量％であると、得られるポリウレタンエラストマーの摩擦係数が小さくなるので低摩擦になる。またシリコーンオイルにおけるエステル基含有量は３０〜７０重量％が好ましく、特に４０〜６０重量％が好ましい。
本明細書において、「シリコーン含有量」とは、シリコーンオイルに対するシリコーン残基の重量％を意味し、「エステル基含有量」とは、シリコーンオイルに対するエステル残基の重量％を意味する。
エステル基を３０〜７０重量％含んでいれば、電子複写機のクリーニングブレード用ポリウレタンエラストマーとしての適切な強度などの物性が得られる。
【００２０】
ポリウレタンエラストマーに対するシリコーンオイルの含有量は５．０〜５０重量％が好ましい。特に好ましくは５．０〜４０重量％である。
５〜５０重量％の範囲であれば、電気複写機のクリーニングブレード用ポリウレタンエラストマーとしての摩擦係数が小さくり、また適切な物性が得られる。
【００２１】
シリコーンオイルの他にポリカプロラクトンエステルポリオールをポリオール成分として用いるのが良い。ポリカプロラクトンエステルポリオールとしては、例えばエチレングリコール、ジエチレングリコール、ジプロピレングリコール等のグリコールやグリセリン、トリメチロールプロパン、トリメチロールエタン等のトリオールを開始剤として、ε−カプロラクトンを開環重合して得られる、平均官能基数が２〜３、平均分子量が５００〜３０００のポリカプロラクトンエステルポリオールの使用が可能である。平均官能基数が２〜３、平均分子量が２０００〜３０００のポリカプロラクトンエステルポリオールの使用が好ましい。
【００２２】
特に好ましいのは官能基数が２、平均分子量が２０００〜３０００のジオールであり、尚一層に好ましいのは官能基数が２、平均分子量が２０００〜２５００である。
平均分子量が５００以下であるとポリウレタンエラストマーの弾性が低下する。また３０００を超えると芳香族イソシアネートと予め反応させイソシアネートプレポリマーとした場合粘度が高くなり作業性が悪くなる。ポリカプロラクトンエステルポリオールは単独で使用しても良く、２種類以上併用しても良い。
【００２３】
また、ポリカプロラクトンエステルポリオールのポリウレタンエラストマーに対する量としては、８．０〜７０重量％になるのが好ましい。特に好ましいのは１０．０〜６５重量％である。
【００２４】
このようにポリウレタンエラストマーに対して、シリコーンオイルの含有量が５〜５０重量％で、ポリカプロラクトンエステルポリオールが８．０〜７０重量％の範囲であれば、１０℃〜５５℃の温度範囲でｔａｎδ値の変化幅が０．３０以下の温度依存性が小さい、またガラス転移点が−５℃以下の電気複写機のクリーニングブレード用ポリウレタンエラストマーが得られる。
【００２５】
シリコーンオイルおよびポリカプロラクトンエステルポリオールの使用方法は、ポリオール成分またはイソシアネート成分のどちらに混合して用いても良い。ポリオール成分またはイソシアネート成分の両方に混合しておいても良い。
【００２６】
シリコーンオイルおよびポリカプロラクトンエステルポリオールをイソシアネート成分へ混合して用いる場合は、相容性、ポリウレタンエラストマーの物性等を考慮すると、予め芳香族イソシアネートと反応させ均一なイソシアネート基末端プレポリマー（以下「NCO末端プレポリマー」と言う）にしておいて用いるのが好ましい。
シリコーンオイルおよびポリカプロラクトンエステルポリオール含有NCO末端プレポリマーのＮＣＯ含量は８〜２５％が好ましく、特に１０〜２０％が好ましい。粘度は１００〜３０００ｍＰａｓ／７０℃が好ましく、特に４００〜２０００ｍＰａｓ／７０℃が好ましい。粘度が１００〜３０００  ｍＰａｓ／７０℃の範囲であれば作業性を損なうことも無く好都合である。
【００２７】
イソシアネート成分として用いる芳香族イソシアネートは、４，４’−ジフェニルメタンジイソシアネート（ＭＤＩ）、トリレンジイソシアネート（ＴＤＩ）、カルボジイミド変性ＭＤＩ、ポリメチレンポリフェニレンポリソシアネート（ポリメリックＭＤＩ）、ナフチレンジイソシアネート（ＮＤＩ）等が挙げられ、これらは単独で使用しても良く、２種類以上併用しても良い。これらの中でもMDIを用いるのが好ましい。
【００２８】
鎖延長剤としては、公知の低分子ヒドロキシ化合物が用いられる。例えば、１，４−ブタンジオール、１，６−ヘキサンジオール、エチレングリコール、ジエチレングリコール、ネオペンチルグリコール等のグリコール類や、トリメチロールプロパン、グリセリン、ジグリセリン、ペンタエリスリトール等の３価およびこれ以上の多価アルコールや、ジイソプロパノールアミン、トリイソプロパノールアミン、トリエタノールアミン等のアミノ多価アルコールが用いられる。好ましくはグリコール類や３価のアルコール類である。
鎖延長剤の量は、鎖延長剤は、ポリウレタンエラストマーに対して、１〜５０重量％、例えば３〜２０重量％であってよい。
【００２９】
ポリオール成分や鎖延長剤以外に、公知のウレタン化触媒や充填剤、着色剤、酸化防止剤等の使用も可能である。
【００３０】
また消泡剤として粘度が３５０〜１２５００ｍＰａｓ／２５℃のジメチルポリシロキサンもポリウレタンエラストマーに対して０．００１〜０．０２重量％使用可能である。配合ポリオール側に用いても良いし、イソシアネートと反応をしないのでイソシアネート成分側に用いても良い。
ジメチルポリシロキサンが存在すると、ポリウレタンエラストマーを作成するときに、配合ポリオールとイソシアネート成分の混合物の泡を消すことから、ポリウレタンエラストマーの表面に大きな泡の生成も無くなり、強度低下等も起こさない。またジメチルポリシロキサンの潤滑性によって摩擦係数が小さくなる。
【００３１】
本発明の電子複写機のクリーニングブレード用ポリウレタンエラストマーの作製に際しては、配合ポリオールとイソシアネート成分の混合比はＮＣＯインデックス（イソシアネート基と水酸基の当量比）は０．９５〜１．１５、特に１．０５〜１．１０の範囲で反応硬化させることが好ましい。
【００３２】
本発明の電子複写機のクリーニングブレード用ポリウレタンエラストマーは、水などの発泡剤を用いないで非発泡であることが好ましい。密度は１．００ｇ／ｃｍ３以上であることが好ましい。非発泡にすると、水とイソシアネート成分の反応などにより尿素結合が生成しないので、電子複写機のクリーニングブレード用ポリウレタンエラストマーに適した粘弾性が得られ易い。また密度は１．００ｇ／ｃｍ３以上であると電子複写機のクリーニングブレード用ポリウレタンエラストマーに好適の機械的特性や低摩擦性が得られる。ポリウレタンエラストマー体積が増え密度が低下するとその分シリコーンオイルがポリウレタンエラストマー中に拡散することになり、従ってポリウレタンエラストマー表面のシリコーンオイル量も少なくなることから低摩擦性になりにくい。
【００３３】
このようにして、硬度がショアAで７０〜９０、１０℃でのｔａｎδ値が０．３２以下で、５５℃でのｔａｎδ値が０．０２以上で有り、広範囲の雰囲気温度下例えば１０〜５５℃間のｔａｎδ値の変化幅が０．３０以内で温度依存性が小さいポリウレタンエラストマーが得られる。
しかもガラス転移点が−５℃以下であるので、１０℃以下の低温域でも粘弾性を有した低温特性に優れたポリウレタンエラストマーが得られる。
得られたポリウレタンエラストマーは、このように広範囲の雰囲気温度下でも粘弾性の変化幅が小さいので、様々な雰囲気温度下で使用される電子複写機のクリーニングブレード用ポリウレタンエラストマーとして最適である。
【実施例】
【００３４】
以下に、実施例を用いて本発明を具体的に説明するが、本発明は以下の実施例によって何ら限定されるものではない。尚、実施例において、特記しない限り、「部」は「重量部
」、「％」は「重量％」を示す。
【００３５】
［イソシアネート成分であるNCO末端プレポリマーの作製］
１．シリコーンオイル含有NCO末端プレポリマー（B）の作製
溶解した液状のＭＤＩ１００ｇを５０℃に保ちながら、６０℃に加温したＸ２２−６１３
２（信越化学工業社製シリコーンオイル・ＯＨ価２５ｍｇＫＯＨ／ｇ、MW約４５００、
シリコーン含有量４０％、エステル基含有量６０％）を９８ｇと、消泡剤としてSH２００（トーレ・シリコーン社製ジメチルポリシロキサン、粘度：１０００ｍＰａｓ／２５℃）を０．００７ｇ加えた後、８０℃の温度にて４時間反応させた。得られたNCO末端プレポリマー（a）は、ＮＣＯ含量が１６％、粘度は４２０ｍＰａｓ／７０℃であった。また白濁等の濁りも殆ど見られなかった。
【００３６】
２．ポリカプロラクトンエステルポリオール含有NCO末端プレポリマー（A）の作製
溶解した液状のＭＤＩ１００ｇを５０℃に保ちながら、６０℃に加温したプラクセル２２０（PCL２２０：ダイセル化学（株）製ポリカプロラクトンエステルポリオール・２ｆ  ＯＨ価５６ｍｇＫＯＨ／ｇ  ＭＷ約２０００）１１９ｇと、消泡剤としてSH２００（トーレ・シリコーン社製ジメチルポリシロキサン、粘度：１０００ｍＰａｓ／２５℃）を０．００７ｇ加えた後、８０℃の温度にて４時間反応させた。
得られたNCO末端プレポリマー（B）は、ＮＣＯ含量が１３％、粘度は５８０ｍＰａｓ／７０℃であった。
【００３７】
物性および粘弾性測定試験用ポリウレタンエラストマー成形品の作製方法
（１）１００℃に加熱した上記NCO末端プレポリマーに、１００℃に加熱したポリオール成分を加え、プロペラミキサーで約６０秒間攪拌混合を行った。この混合液を１４０℃に加熱した鉄製の型（サイズ：１５０×２００×２ｍｍ）に注入して成形をした。注入後３０分で脱型し、１１０℃のオーブン内で１６時間ポストキュアを行ない、その後、常温で1週間キュアを行い物性測定試験用の試料とした。
（２）上記（１）の条件で、混合液を型に注入後、蓋を閉じずにブレードを引いて、１０ミル厚の粘弾性測定試験用の試料（フィルム）を作製した。
【００３８】
［ポリウレタンエラストマーの粘弾性の測定試験方法及び優劣判断基準］
１．ガラス転移点（ピーク温度とｔａｎδ値）および１０〜５５℃間のｔａｎδ値測定試験方法
（１）測定試験用の試料サイズ：１０×２０×０．２５４ｍｍ（１０ミル厚）
（２）セイコー化成（株）製  DMS-２２０型を用い、周波数１０Hzで−６０℃〜８０℃の温度範囲を毎分２℃の昇温速度で粘弾性を測定し、そのガラス転移点でのピーク温度とtanδまた１０〜５５℃間のｔａｎδを測定した。
（３）tanδとは、粘弾性の測定試験方法（JIS  K７２４４準拠）における粘弾性を示す指数の事である。
【００３９】
２．粘弾性状態（変化）の判断基準
（１）１０〜５５℃間でガラス転移点が生じた場合は不良。
（２）１０℃（低温）での状態
ｔａｎδ値が０．３２以下であれば適度な粘弾性を有しており良好、０．３２を超えると不足（劣）と判断した。
（３）５５℃（高温）での状態
ｔａｎδ値が０．０２以上であれば適度な粘弾性を有しており良好、０．０２以下の時は、過度の粘弾性であると判断した。
（４）粘弾性の変化状態  
１０〜５５℃のｔａｎδ値の変化幅で判断した。
ｔａｎδ値の変化幅が０．３０以内であれば、粘弾性の変化が小さく良好（優）、０．３０を超えると粘弾性の変化が大きく不良（劣）と判断した。
【００４０】
実施例１
表１のように、配合ポリオール中のシリコーンオイルが１４．１重量％、PCL２２０が７０．５重量％になるようにシリコーンオイル、PCL２２０および鎖延長剤を混合した。
配合ポリオール１００ｇとNCO末端プレポリマー（B）７８ｇを撹拌混合し、反応硬化させ、シリコーンオイルの含有量が７．９重量％、PCL（ポリカプロラクトンエステルポリオール）の含有量が６３．４重量％のポリウレタンエラストマーの成形品を作製した。
得られたポリウレタンエラストマーは、硬度がショアAで８２、ガラス転移点は−６．７℃、１０℃のｔａｎδ値は０．２１４で良好な粘弾性を有しており、１０〜５５℃のｔａｎδ値の変化幅は０．１８５であった。比較例１に比べて、低温特性に優れ、１０〜５５℃間のｔａｎδ値の変化幅も０．３０以内の温度依存性が小さいポリウレタンエラストマーが得られた。
【００４１】
実施例２  
表１のように、配合ポリオール中のシリコーンオイルが４５．５重量％になるように、シリコーンオイル、鎖延長剤を混合した。配合ポリオール１００ｇとNCO末端プレポリマー（B）２２．７ｇを撹拌混合し反応硬化させ、シリコーンオイルの含有量が３７．１重量％、PCLの含有量が１０．０重量％のポリウレタンエラストマーの成形品を作製した。
得られたポリウレタンエラストマーは、硬度がショアAで８４、ガラス転移点は−８．０℃、１０℃のｔａｎδ値は０．１６４で良好な粘弾性を有しており、１０〜５５℃のｔａｎδ値の変化幅は０．１０２であった。比較例１に比べて、低温特性に優れ、１０〜５５℃間のｔａｎδ値の変化幅も０．３０以内の温度依存性が小さいポリウレタンエラストマーが得られた。
【００４２】
実施例３  
表１のように、配合ポリオール中のPCL２２０が８４．４重量％になるように、PCL２２０および鎖延長剤を混合した。配合ポリオール１００ｇとNCO末端プレポリマー（A）７７ｇを撹拌混合し、反応硬化させ、シリコーンオイルの含有量が２１．５重量％、PCLの含有量が４７．７重量％のポリウレタンエラストマーの成形品を作製した。
得られたポリウレタンエラストマーは、硬度がショアAで７８、ガラス転移点は−５．４℃、１０℃のｔａｎδ値は０．２９９で良好な粘弾性を有しており、１０〜５５℃のｔａｎδ値の変化幅は０．２６３であった。比較例１に比べて、低温特性に優れ、１０〜５５℃間のｔａｎδ値の変化幅も０．３０以内の温度依存性が小さいポリウレタンエラストマーが得られた。
【００４３】
比較例１
配合ポリオールおよびイソシアネート成分のどちらにもシリコーンオイルを混合しないで、ポリウレタンエラストマーの成形品を作製した。
得られたポリウレタンエラストマーは、硬度がショアAで８５、ガラス転移点は−２．０℃、１０℃のｔａｎδ値は０．３９１で粘弾性は不足しており、１０〜５５℃のｔａｎδ値の変化幅も０．３６２と大きく、温度依存性の大きいポリウレタンエラストマーであった。
【００４４】
【表１】
2008209736.tif 000002
【００４５】
【表２】
2008209736.tif 000003
【産業上の利用可能性】
【００４６】
本発明のポリウレタンエラストマーの好適な用途としては、温度依存性が小さく特に低温域での弾性に優れることから、ファックス、複写機やプリンター等の電子複写機のクリーニング等のブレードやロールが挙げられ、様々な雰囲気温度下でも好適に使用できる。